(57)【要約】【課題】表面と同じ方向には十分なせん断接着力を有し、表面に対して垂直方向には弱い接着力を有する、吸着仮固定シートを提供する。また、そのような吸着仮固定シートの製造方法を提供する。【解決手段】本発明の吸着仮固定シートは、連続気泡構造を備える発泡層を有する吸着仮固定シートであって、該発泡層の表面の、−４０℃で２０時間後のシリコンチップ垂直接着力をＶ１（Ｎ／１ｃｍ□）、２３℃で２０時間後のシリコンチップ垂直接着力をＶ２（Ｎ／１ｃｍ□）、１２５℃で２０時間後のシリコンチップ垂直接着力をＶ３（Ｎ／１ｃｍ□）とし、該発泡層の表面の、−４０℃で２０時間後のシリコンチップせん断接着力をＨ１（Ｎ／１ｃｍ□）、２３℃で２０時間後のシリコンチップせん断接着力をＨ２（Ｎ／１ｃｍ□）、１２５℃で２０時間後のシリコンチップせん断接着力をＨ３（Ｎ／１ｃｍ□）としたとき、Ｖ１＜Ｈ１、Ｖ２＜Ｈ２、Ｖ３＜Ｈ３である。【選択図】なし【特許請求の範囲】
【請求項１】
連続気泡構造を備える発泡層を有する吸着仮固定シートであって、
該発泡層の表面の、−４０℃で２０時間後のシリコンチップ垂直接着力をＶ１（Ｎ／１ｃｍ□）、２３℃で２０時間後のシリコンチップ垂直接着力をＶ２（Ｎ／１ｃｍ□）、１２５℃で２０時間後のシリコンチップ垂直接着力をＶ３（Ｎ／１ｃｍ□）とし、
該発泡層の表面の、−４０℃で２０時間後のシリコンチップせん断接着力をＨ１（Ｎ／１ｃｍ□）、２３℃で２０時間後のシリコンチップせん断接着力をＨ２（Ｎ／１ｃｍ□）、１２５℃で２０時間後のシリコンチップせん断接着力をＨ３（Ｎ／１ｃｍ□）としたとき、
Ｖ１＜Ｈ１、Ｖ２＜Ｈ２、Ｖ３＜Ｈ３である、
吸着仮固定シート。
ここで、シリコンチップ垂直接着力は、平滑なステンレス板の上に吸着仮固定シートの評価面の反対面をシリコーン粘着テープで固定し、グラインダー（ディスコ社製、ＤＦＧ８５６０）で研削しダイシングソー（ディスコ社製、ＤＦＤ６４５０）で１ｃｍ□に個片化した厚み３００μｍのシリコンチップの研削面を吸着仮固定シートに２ｋｇローラーを１往復させて貼り合せ、−４０℃、２３℃、１２５℃でそれぞれ２０時間養生し、２３℃で２時間静置させ、サーボパルサー（島津製作所社製、コントローラー４８９０、ロードセルＭＭＴ−２５０Ｎ）を用いて２０ｍｍΦのアダプターの先端に両面テープ（日東電工社製、Ｎｏ．５０００ＮＳ）を貼付した状態で、０．０５Ｎの荷重がかかるまで圧縮速度０．０１Ｎ／ｓｅｃで垂直方向にシリコンチップのミラー面（研削面の反対面）を圧縮し、１０ｍｍ／ｓｅｃで引き剥がした時の最大荷重である。
また、シリコンチップせん断接着力は、平滑なステンレス板の上に吸着仮固定シートの評価面の反対面をシリコーン粘着テープで固定し、グラインダー（ディスコ社製、ＤＦＧ８５６０）で研削しダイシングソー（ディスコ社製、ＤＦＤ６４５０）で１ｃｍ□に個片化した厚み３００μｍのシリコンチップの研削面を吸着仮固定シートに２ｋｇローラーを１往復させて貼り合せ、−４０℃、２３℃、１２５℃でそれぞれ２０時間養生し、２３℃で２時間静置させ、フォースゲージ（日本電産シンポ社製、ＦＧＰＸ−１０）を用いてシリコンチップの側面を１ｍｍ／ｓｅｃの速度で押して測定されるせん断接着力である。
【請求項２】
前記Ｖ１が５Ｎ／１ｃｍ□以下である、請求項１に記載の吸着仮固定シート。
【請求項３】
前記Ｈ１が０．５Ｎ／１ｃｍ□以上である、請求項１または２に記載の吸着仮固定シート。
【請求項４】
前記Ｖ２が６．５Ｎ／１ｃｍ□以下である、請求項１から３までのいずれかに記載の吸着仮固定シート。
【請求項５】
前記Ｈ２が０．６Ｎ／１ｃｍ□以上である、請求項１から４までのいずれかに記載の吸着仮固定シート。
【請求項６】
前記Ｖ３が１０Ｎ／１ｃｍ□以下である、請求項１から５までのいずれかに記載の吸着仮固定シート。
【請求項７】
前記Ｈ３が０．７Ｎ／１ｃｍ□以上である、請求項１から６までのいずれかに記載の吸着仮固定シート。
【請求項８】
前記発泡層の見かけ密度が０．１５ｇ／ｃｍ３〜０．９０ｇ／ｃｍ３である、請求項１から７までのいずれかに記載の吸着仮固定シート。
【請求項９】
前記発泡層の表面の算術平均表面粗さＲａが１μｍ〜１０μｍである、請求項１から８までのいずれかに記載の吸着仮固定シート。
【請求項１０】
連続気泡構造を備える発泡層を有する吸着仮固定シートの製造方法であって、
該発泡層を形成する樹脂組成物をセパレーターＡ上に塗工し、該塗工した樹脂組成物の該セパレーターＡと反対側の表面上にセパレーターＢを載置し、熱硬化を行った後、該セパレーターＡおよび該セパレーターＢから選ばれる少なくとも１種を剥離し、
該剥離したセパレーターの中の少なくとも１種が、算術平均表面粗さＲａが０．１μｍ〜５μｍの表面を有するセパレーターである、
吸着仮固定シートの製造方法。
【発明の詳細な説明】
【技術分野】
【０００１】
本発明は、吸着仮固定シートに関する。また、本発明は、吸着仮固定シートの製造方法に関する。
【背景技術】
【０００２】
家具や家電の転倒すべり防止シート、カーペットのバッキング材、自動車内装材へ貼り付け固定ができ且つ容易に剥離できるシートなどとして、従来、吸着性を有する発泡シートが用いられている。
【０００３】
このような吸着性を有する発泡シートには、主にアクリルやゴムなどの材料が用いられている（例えば、特許文献１）が、エマルション系の材料が主流であるため、再剥離性には優れるが、耐水性が悪く、汚れた際に水洗いをすると吸水して膨潤し、吸着性が低下するという問題があった。
【０００４】
また、エレクトロニクス業界のディスプレイや有機ＥＬ照明等の製造において、各種フィルム基板（ポリイミド、ＰＥＴ、ＰＥＮ等）、ガラス、Ｓｉ基板上への各種金属膜やＩＴＯ膜の蒸着、スパッタ成膜、パターン形成加工などを行う際に、基板と固定台とを仮固定するような材料が用いられる。このような材料としては、成膜後に仮固定を解除する必要があるため、再剥離可能な粘着テープが用いられている。このような粘着テープとしては、現状は、加熱により発泡して剥離するテープ、低温で剥がれる冷却剥離テープ、弱粘着のアクリル系やシリコーン系の両面テープなどが挙げられる。
【０００５】
しかし、製造工程において１５０℃以上の高温加熱が必要な場合では、粘着剤の重剥離化による糊残りや基板の破損が問題となっている。また、粘着テープを貼る際に、気泡を咬み込むことにより、基板の平滑性が損なわれ、高精度なパターン形成加工が阻害される懸念もある。
【０００６】
軽量であり、耐熱性や耐候性に優れ、熱伝導率も低い発泡材料として、最近、シリコーン発泡体が報告されている。例えば、シリコーン樹脂硬化物と、該シリコーン樹脂硬化物中に分散された内部に空洞部を有する複数の粒子を含む、太陽電池用途で好適に使用されるシリコーン樹脂発泡体（例えば、特許文献２）や、セルが緻密であり、セルサイズの均一性が高く、セル形状が良好であり、独立気泡率が高い、シリコーンフォームシート（例えば、特許文献３）などが報告されている。
【０００７】
吸着仮固定シートに対しては、用途によっては、該吸着仮固定シートの表面と同じ方向には十分なせん断接着力を有し、該吸着仮固定シートの表面に対して略垂直方向には弱い接着力を有することが要求される場合がある。このような場合は、例えば、水平方向に配置された吸着仮固定シートの表面上に部材を載置した際に、横方向に対しては該部材がしっかりと固定されることが要求され、他方、上方向にピックアップするときには容易に剥がすことができることが要求されるような場合が挙げられる。
【０００８】
しかし、従来のシリコーン発泡体においては、上記のような要求に十分に応じることができていない。
【先行技術文献】
【特許文献】
【０００９】
【特許文献１】特開平１−２５９０４３号公報
【特許文献２】特許第５７０２８９９号公報
【特許文献３】特開２０１４−１６７０６７号公報
【発明の概要】
【発明が解決しようとする課題】
【００１０】
本発明の課題は、表面と同じ方向には十分なせん断接着力を有し、表面に対して垂直方向には弱い接着力を有する、吸着仮固定シートを提供することにある。また、そのような吸着仮固定シートの製造方法を提供することにある。
【課題を解決するための手段】
【００１１】
本発明の吸着仮固定シートは、
連続気泡構造を備える発泡層を有する吸着仮固定シートであって、
該発泡層の表面の、−４０℃で２０時間後のシリコンチップ垂直接着力をＶ１（Ｎ／１ｃｍ□）、２３℃で２０時間後のシリコンチップ垂直接着力をＶ２（Ｎ／１ｃｍ□）、１２５℃で２０時間後のシリコンチップ垂直接着力をＶ３（Ｎ／１ｃｍ□）とし、
該発泡層の表面の、−４０℃で２０時間後のシリコンチップせん断接着力をＨ１（Ｎ／１ｃｍ□）、２３℃で２０時間後のシリコンチップせん断接着力をＨ２（Ｎ／１ｃｍ□）、１２５℃で２０時間後のシリコンチップせん断接着力をＨ３（Ｎ／１ｃｍ□）としたとき、
Ｖ１＜Ｈ１、Ｖ２＜Ｈ２、Ｖ３＜Ｈ３である。
ここで、シリコンチップ垂直接着力は、平滑なステンレス板の上に吸着仮固定シートの評価面の反対面をシリコーン粘着テープで固定し、グラインダー（ディスコ社製、ＤＦＧ８５６０）で研削しダイシングソー（ディスコ社製、ＤＦＤ６４５０）で１ｃｍ□に個片化した厚み３００μｍのシリコンチップの研削面を吸着仮固定シートに２ｋｇローラーを１往復させて貼り合せ、−４０℃、２３℃、１２５℃でそれぞれ２０時間養生し、２３℃で２時間静置させ、サーボパルサー（島津製作所社製、コントローラー４８９０、ロードセルＭＭＴ−２５０Ｎ）を用いて２０ｍｍΦのアダプターの先端に両面テープ（日東電工社製、Ｎｏ．５０００ＮＳ）を貼付した状態で、０．０５Ｎの荷重がかかるまで圧縮速度０．０１Ｎ／ｓｅｃで垂直方向にシリコンチップのミラー面（研削面の反対面）を圧縮し、１０ｍｍ／ｓｅｃで引き剥がした時の最大荷重である。
また、シリコンチップせん断接着力は、平滑なステンレス板の上に吸着仮固定シートの評価面の反対面をシリコーン粘着テープで固定し、グラインダー（ディスコ社製、ＤＦＧ８５６０）で研削しダイシングソー（ディスコ社製、ＤＦＤ６４５０）で１ｃｍ□に個片化した厚み３００μｍのシリコンチップの研削面を吸着仮固定シートに２ｋｇローラーを１往復させて貼り合せ、−４０℃、２３℃、１２５℃でそれぞれ２０時間養生し、２３℃で２時間静置させ、フォースゲージ（日本電産シンポ社製、ＦＧＰＸ−１０）を用いてシリコンチップの側面を１ｍｍ／ｓｅｃの速度で押して測定されるせん断接着力である。
【００１２】
一つの実施形態においては、上記Ｖ１が５Ｎ／１ｃｍ□以下である。
【００１３】
一つの実施形態においては、上記Ｈ１が０．５Ｎ／１ｃｍ□以上である。
【００１４】
一つの実施形態においては、上記Ｖ２が６．５Ｎ／１ｃｍ□以下である。
【００１５】
一つの実施形態においては、上記Ｈ２が０．６Ｎ／１ｃｍ□以上である。
【００１６】
一つの実施形態においては、上記Ｖ３が１０Ｎ／１ｃｍ□以下である。
【００１７】
一つの実施形態においては、上記Ｈ３が０．７Ｎ／１ｃｍ□以上である。
【００１８】
一つの実施形態においては、上記発泡層の見かけ密度が０．１５ｇ／ｃｍ３〜０．９０ｇ／ｃｍ３である。
【００１９】
一つの実施形態においては、上記発泡層の表面の算術平均表面粗さＲａが１μｍ〜１０μｍである。
【００２０】
本発明の吸着仮固定シートの製造方法は、
連続気泡構造を備える発泡層を有する吸着仮固定シートの製造方法であって、
該発泡層を形成する樹脂組成物をセパレーターＡ上に塗工し、該塗工した樹脂組成物の該セパレーターＡと反対側の表面上にセパレーターＢを載置し、熱硬化を行った後、該セパレーターＡおよび該セパレーターＢから選ばれる少なくとも１種を剥離し、
該剥離したセパレーターの中の少なくとも１種が、算術平均表面粗さＲａが０．１μｍ〜５μｍの表面を有するセパレーターである。
【発明の効果】
【００２１】
本発明によれば、表面と同じ方向には十分なせん断接着力を有し、表面に対して垂直方向には弱い接着力を有する、吸着仮固定シートを提供することができる。また、そのような吸着仮固定シートの製造方法を提供することができる。
【発明を実施するための形態】
【００２２】
≪吸着仮固定シート≫
本発明の吸着仮固定シートは、連続気泡構造を備える発泡層を有する吸着仮固定シートである。
【００２３】
本発明の吸着仮固定シートの形態としては、例えば、発泡層をシートの全体に有する形態、発泡層をシートの一部に有する形態であって該シートの最外層の少なくとも一方が該発泡層である形態などが挙げられる。
【００２４】
本発明の吸着仮固定シートにおいて、発泡層の表面には、例えば、使用するまで、セパレーターが貼着されていてもよい。このようなセパレーターは、支持体として機能させるものではない場合、好ましくは、仮固定したい部材を本発明の吸着仮固定シートに載置する前に、発泡層表面から剥離する。
【００２５】
本発明の吸着仮固定シートは、それに含まれる発泡層が連続気泡構造を備えることにより、気泡を咬み込むことなく被着体を貼り合せて仮固定することができる。
【００２６】
本発明の吸着仮固定シートは、それに含まれる発泡層の表面の、−４０℃で２０時間後のシリコンチップ垂直接着力をＶ１（Ｎ／１ｃｍ□）、２３℃で２０時間後のシリコンチップ垂直接着力をＶ２（Ｎ／１ｃｍ□）、１２５℃で２０時間後のシリコンチップ垂直接着力をＶ３（Ｎ／１ｃｍ□）とし、それに含まれる発泡層の表面の、−４０℃で２０時間後のシリコンチップせん断接着力をＨ１（Ｎ／１ｃｍ□）、２３℃で２０時間後のシリコンチップせん断接着力をＨ２（Ｎ／１ｃｍ□）、１２５℃で２０時間後のシリコンチップせん断接着力をＨ３（Ｎ／１ｃｍ□）としたとき、Ｖ１＜Ｈ１、Ｖ２＜Ｈ２、Ｖ３＜Ｈ３である。このように、Ｖ１＜Ｈ１、Ｖ２＜Ｈ２、Ｖ３＜Ｈ３という関係を有することにより、本発明の吸着仮固定シートは、表面と同じ方向には十分なせん断接着力を有し得るとともに、表面に対して垂直方向には弱い接着力を有し得る。
【００２７】
本発明の吸着仮固定シートは、上記のように、−４０℃で２０時間後、２３℃で２０時間後、１２５℃で２０時間後、のいずれにおいても、シリコンチップ垂直接着力＜シリコンチップせん断接着力となっているので、好ましくは、低温から高温までの広い温度領域において、表面と同じ方向には十分なせん断接着力を有し得るとともに、表面に対して垂直方向には弱い接着力を有し得る。
【００２８】
シリコンチップ垂直接着力は、平滑なステンレス板の上に吸着仮固定シートの評価面の反対面をシリコーン粘着テープで固定し、グラインダー（ディスコ社製、ＤＦＧ８５６０）で研削しダイシングソー（ディスコ社製、ＤＦＤ６４５０）で１ｃｍ□に個片化した厚み３００μｍのシリコンチップの研削面を吸着仮固定シートに２ｋｇローラーを１往復させて貼り合せ、−４０℃、２３℃、１２５℃でそれぞれ２０時間養生し、２３℃で２時間静置させ、サーボパルサー（島津製作所社製、コントローラー４８９０、ロードセルＭＭＴ−２５０Ｎ）を用いて２０ｍｍΦのアダプターの先端に両面テープ（日東電工社製、Ｎｏ．５０００ＮＳ）を貼付した状態で、０．０５Ｎの荷重がかかるまで圧縮速度０．０１Ｎ／ｓｅｃで垂直方向にシリコンチップのミラー面（研削面の反対面）を圧縮し、１０ｍｍ／ｓｅｃで引き剥がした時の最大荷重である。
【００２９】
シリコンチップせん断接着力は、平滑なステンレス板の上に吸着仮固定シートの評価面の反対面をシリコーン粘着テープで固定し、グラインダー（ディスコ社製、ＤＦＧ８５６０）で研削しダイシングソー（ディスコ社製、ＤＦＤ６４５０）で１ｃｍ□に個片化した厚み３００μｍのシリコンチップの研削面を吸着仮固定シートに２ｋｇローラーを１往復させて貼り合せ、−４０℃、２３℃、１２５℃でそれぞれ２０時間養生し、２３℃で２時間静置させ、フォースゲージ（日本電産シンポ社製、ＦＧＰＸ−１０）を用いてシリコンチップの側面を１ｍｍ／ｓｅｃの速度で押して測定されるせん断接着力である。
【００３０】
Ｖ１（発泡層の表面の−４０℃で２０時間後のシリコンチップ垂直接着力）は、好ましくは５Ｎ／１ｃｍ□以下であり、より好ましくは０．１Ｎ／１ｃｍ□〜４．５Ｎ／１ｃｍ□であり、さらに好ましくは０．２Ｎ／１ｃｍ□〜４Ｎ／１ｃｍ□であり、特に好ましくは０．３Ｎ／１ｃｍ□〜３．５Ｎ／１ｃｍ□である。Ｖ１が上記範囲内にあることにより、本発明の吸着仮固定シートは、吸着仮固定させたい部材を仮固定させることができるとともに、低温の温度領域において、表面に対して垂直方向により弱い接着力を有し得る。
【００３１】
Ｈ１（発泡層の表面の−４０℃で２０時間後のシリコンチップせん断接着力）は、好ましくは０．５Ｎ／１ｃｍ□以上であり、より好ましくは０．７Ｎ／１ｃｍ□〜４０Ｎ／１ｃｍ□であり、さらに好ましくは０．８Ｎ／１ｃｍ□〜３５Ｎ／１ｃｍ□であり、特に好ましくは０．９Ｎ／１ｃｍ□〜３０Ｎ／１ｃｍ□である。Ｈ１が上記範囲内にあることにより、本発明の吸着仮固定シートは、吸着仮固定させたい部材を仮固定させることができるとともに、低温の温度領域において、表面と同じ方向にはより十分なせん断接着力を有し得る。
【００３２】
Ｖ２（発泡層の表面の２３℃で２０時間後のシリコンチップ垂直接着力）は、好ましくは６．５Ｎ／１ｃｍ□以下であり、より好ましくは０．１Ｎ／１ｃｍ□〜５．５Ｎ／１ｃｍ□であり、さらに好ましくは０．２Ｎ／１ｃｍ□〜５Ｎ／１ｃｍ□であり、特に好ましくは０．３Ｎ／１ｃｍ□〜４．５Ｎ／１ｃｍ□である。Ｖ２が上記範囲内にあることにより、本発明の吸着仮固定シートは、吸着仮固定させたい部材を仮固定させることができるとともに、室温付近の温度領域において、表面に対して垂直方向により弱い接着力を有し得る。
【００３３】
Ｈ２（発泡層の表面の２３℃で２０時間後のシリコンチップせん断接着力）は、好ましくは０．６Ｎ／１ｃｍ□以上であり、より好ましくは０．７Ｎ／１ｃｍ□〜４０Ｎ／１ｃｍ□であり、さらに好ましくは０．８Ｎ／１ｃｍ□〜３５Ｎ／１ｃｍ□であり、特に好ましくは０．９Ｎ／１ｃｍ□〜３０Ｎ／１ｃｍ□である。Ｈ２が上記範囲内にあることにより、本発明の吸着仮固定シートは、吸着仮固定させたい部材を仮固定させることができるとともに、室温付近の温度領域において、表面と同じ方向にはより十分なせん断接着力を有し得る。
【００３４】
Ｖ３（発泡層の表面の１２５℃で２０時間後のシリコンチップ垂直接着力）は、好ましくは１０Ｎ／１ｃｍ□以下であり、より好ましくは０．１Ｎ／１ｃｍ□〜９．６Ｎ／１ｃｍ□であり、さらに好ましくは０．２Ｎ／１ｃｍ□〜９．２Ｎ／１ｃｍ□であり、特に好ましくは０．３Ｎ／１ｃｍ□〜８．８Ｎ／１ｃｍ□である。Ｖ３が上記範囲内にあることにより、本発明の吸着仮固定シートは、吸着仮固定させたい部材を仮固定させることができるとともに、高温の温度領域において、表面に対して垂直方向により弱い接着力を有し得る。
【００３５】
Ｈ３（発泡層の表面の１２５℃で２０時間後のシリコンチップせん断接着力）は、好ましくは０．７Ｎ／１ｃｍ□以上であり、より好ましくは０．８Ｎ／１ｃｍ□〜４０Ｎ／１ｃｍ□であり、さらに好ましくは０．９Ｎ／１ｃｍ□〜３５Ｎ／１ｃｍ□であり、特に好ましくは１Ｎ／１ｃｍ□〜３０Ｎ／１ｃｍ□である。Ｈ３が上記範囲内にあることにより、本発明の吸着仮固定シートは、吸着仮固定させたい部材を仮固定させることができるとともに、高温の温度領域において、表面と同じ方向にはより十分なせん断接着力を有し得る。
【００３６】
発泡層の厚みとしては、目的に応じて任意の適切な厚みを採用し得る。発泡層の厚みは、好ましくは１０μｍ〜３５００μｍであり、より好ましくは２０μｍ〜２５００μｍであり、さらに好ましくは３０μｍ〜１５００μｍであり、特に好ましくは４０μｍ〜９５０μｍであり、最も好ましくは５０μｍ〜８００μｍである。発泡層の厚みがこのように薄くても、本発明の吸着仮固定シートは、優れた仮固定性を発現し得る。
【００３７】
発泡層は、好ましくは、セル（球状気泡）を有する。なお、セル（球状気泡）は、厳密な真球状の気泡でなくてもよく、例えば、部分的にひずみのある略球状の気泡や、大きなひずみを有する空間からなる気泡であってもよい。
【００３８】
発泡層は、好ましくは、連続気泡構造を備える。すなわち、発泡層は、好ましくは、隣接するセル間に貫通孔を有する連続気泡構造を備える。発泡層が連続気泡構造を備えることにより、発泡層の他の特徴と相まって、優れた気泡抜け性を発現でき、より気泡を咬み込むことなく被着体を貼り合せて仮固定することができ、仮固定を解除する際は糊残りなくより容易に剥がすことができる。また、発泡層の厚みを薄くしてもこれらの効果の発現を維持できる。
【００３９】
なお、連続気泡構造が存在するかどうかの観察は、低真空走査電子顕微鏡（「Ｓ−３４００Ｎ型走査電子顕微鏡」、日立ハイテクフィールディング社製）により、発泡層断面の拡大画像を取り込み、セル壁の貫通孔の有無を確認することによって行うことができる。
【００４０】
発泡層は、連続気泡率が、好ましくは９０％以上であり、より好ましくは９０％〜１００％であり、さらに好ましくは９２％〜１００％であり、さらに好ましくは９５％〜１００％であり、特に好ましくは９９％〜１００％であり、最も好ましくは実質的に１００％である。発泡層の連続気泡率が上記範囲にあれば、発泡層の他の特徴と相まって、より優れた気泡抜け性を発現でき、より一層気泡を咬み込むことなく被着体を貼り合せて仮固定することができ、仮固定を解除する際は糊残りなくより一層容易に剥がすことができる。また、発泡層の厚みを薄くしてもこれらの効果の発現をより維持できる。
【００４１】
なお、連続気泡率は、例えば、下記のようにして測定することができる。すなわち、発泡層を水中に沈め、−７５０ｍｍＨｇの減圧下で３分間放置することで、気泡中の空気を水に置換し、吸収された水の質量を図り、水の密度を１．０ｇ／ｃｍ３として吸収された水の体積を算出し、下記の式により算出する。
連続気泡率（％）＝｛（吸水した水の体積）／（気泡部分体積）｝×１００
【００４２】
なお、気泡部分体積は、例えば、下記の式により算出する。ここで、樹脂密度は、発泡層を形成する樹脂中の乳化剤を除いて作製した樹脂成形体の密度を測定することで得られる値である。
気泡部分体積（ｃｍ３）＝｛（発泡体（発泡シート）の質量）／（発泡体（発泡シート）の見かけ密度）｝−｛（発泡体（発泡シート）の質量）／（樹脂密度）｝
【００４３】
発泡層は、平均セル径が、好ましくは１μｍ〜２００μｍであり、より好ましくは１．５μｍ〜１８０μｍであり、さらに好ましくは２μｍ〜１７０μｍであり、特に好ましくは２．５μｍ〜１６０μｍであり、最も好ましくは３μｍ〜１５０μｍである。発泡層において、平均セル径が上記範囲にあれば、発泡層の他の特徴と相まって、より優れた気泡抜け性を発現でき、より一層気泡を咬み込むことなく被着体を貼り合せて仮固定することができ、仮固定を解除する際は糊残りなくより一層容易に剥がすことができる。また、発泡層の厚みを薄くしてもこれらの効果の発現をより維持できる。
【００４４】
発泡層は、好ましくは、全セルの９０％以上のセル径が３００μｍ以下であり、より好ましくは、全セルの９２％以上のセル径が３００μｍ以下であり、さらに好ましくは、全セルの９５％以上のセル径が３００μｍ以下であり、特に好ましくは、全セルの９７％以上のセル径が３００μｍ以下であり、最も好ましくは、全セルの実質的に１００％のセル径が３００μｍ以下である。また、発泡層は、より好ましくは、全セルの９０％以上のセル径が２５０μｍ以下であり、さらに好ましくは、全セルの９０％以上のセル径が２００μｍ以下であり、特に好ましくは、全セルの９０％以上のセル径が１８０μｍ以下であり、最も好ましくは、全セルの９０％以上のセル径が１５０μｍ以下である。発泡層において、３００μｍ以下のセル径の割合や全セルの９０％以上のセル径が上記範囲にあれば、発泡層の他の特徴と相まって、より優れた気泡抜け性を発現でき、より一層気泡を咬み込むことなく被着体を貼り合せて仮固定することができ、仮固定を解除する際は糊残りなくより一層容易に剥がすことができる。また、発泡層の厚みを薄くしてもこれらの効果の発現をより維持できる。
【００４５】
発泡層は、全セル中の最大セル径が、好ましくは３００μｍ以下であり、より好ましくは２５０μｍ以下であり、さらに好ましくは２００μｍ以下であり、特に好ましくは１８０μｍ以下であり、最も好ましくは１５０μｍ以下である。発泡層において、全セル中の最大セル径が上記範囲にあれば、発泡層の他の特徴と相まって、より優れた気泡抜け性を発現でき、より一層気泡を咬み込むことなく被着体を貼り合せて仮固定することができ、仮固定を解除する際は糊残りなくより一層容易に剥がすことができる。また、発泡層の厚みを薄くしてもこれらの効果の発現をより維持できる。
【００４６】
発泡層は、全セル中の最小セル径が、好ましくは１００μｍ以下であり、より好ましくは８０μｍ以下であり、さらに好ましくは７０μｍ以下であり、特に好ましくは６０μｍ以下であり、最も好ましくは５０μｍ以下である。発泡層において、全セル中の最小セル径が上記範囲にあれば、発泡層の他の特徴と相まって、より優れた気泡抜け性を発現でき、より一層気泡を咬み込むことなく被着体を貼り合せて仮固定することができ、仮固定を解除する際は糊残りなくより一層容易に剥がすことができる。また、発泡層の厚みを薄くしてもこれらの効果の発現をより維持できる。
【００４７】
このように、発泡層が、好ましくは、連続気泡構造を備え、また、好ましくは、セル径が上記のように微細であることにより、優れた気泡抜け性を発現でき、気泡を咬み込むことなく被着体を貼り合せて仮固定することができ、仮固定を解除する際は糊残りなく剥がすことができ、吸着仮固定シートに好適なものとなる。
【００４８】
なお、平均セル径は、例えば、低真空走査電子顕微鏡（「Ｓ−３４００Ｎ型走査電子顕微鏡」、日立ハイテクサイエンスシステムズ社製）により、発泡層断面の拡大画像を取り込み、画像解析することにより求めることができる。なお、解析するセル数としては、例えば２０個である。同様の方法で、最小セル径（μｍ）および最大セル径（μｍ）を求めることができる。
【００４９】
発泡層は、好ましくは、表面開口部を有する。ここにいう表面開口部とは、発泡層の表面に存在する、ある大きさの平均孔径を有する開口部を意味する。発泡層が表面開口部を有することにより、本発明の吸着仮固定シートは、より気泡を咬み込むことなく被着体を貼り合せて仮固定することができ、仮固定を解除する際に糊残りなくより容易に剥がすことができる。これは、表面開口部が、適切な吸盤として働くためと推察され、これにより、発泡層を有する本発明の吸着仮固定シートは、上記のような優れた仮固定性をより発現できる。
【００５０】
表面開口部の開口率は、好ましくは１％〜９９％であり、より好ましくは２％〜９５％であり、さらに好ましくは３％〜９０％であり、特に好ましくは４％〜８５％であり、最も好ましくは５％〜８０％である。表面開口部の開口率が上記範囲にあれば、本発明の吸着仮固定シートは、より気泡を咬み込むことなく被着体を貼り合せて仮固定することができ、仮固定を解除する際に糊残りなくより容易に剥がすことができる。
【００５１】
表面開口部の平均孔径は、好ましくは１５０μｍ以下であり、より好ましくは０．５μｍ〜１４５μｍであり、さらに好ましくは１．０μｍ〜１４０μｍであり、特に好ましくは１．５μｍ〜１３５μｍであり、最も好ましくは２．０μｍ〜１３０μｍである。表面開口部の平均孔径が上記範囲にあれば、本発明の吸着仮固定シートは、より気泡を咬み込むことなく被着体を貼り合せて仮固定することができ、仮固定を解除する際に糊残りなくより容易に剥がすことができる。
【００５２】
なお、表面開口部の平均孔径は、例えば、低真空走査電子顕微鏡（「Ｓ−３４００Ｎ型走査電子顕微鏡」、日立ハイテクフィールディング社製）により、発泡層表面の拡大画像を取り込み、画像解析することにより求めることができる。解析する孔数は、例えば２０個である。
【００５３】
発泡層の見かけ密度は、好ましくは０．１５ｇ／ｃｍ３〜０．９０ｇ／ｃｍ３であり、より好ましくは０．２０ｇ／ｃｍ３〜０．８５ｇ／ｃｍ３であり、さらに好ましくは０．２５ｇ／ｃｍ３〜０．８０ｇ／ｃｍ３であり、特に好ましくは０．３０ｇ／ｃｍ３〜０．７５ｇ／ｃｍ３である。発泡層の見かけ密度が上記範囲にあれば、発泡層の他の特徴と相まって、より気泡を咬み込むことなく被着体を貼り合せて仮固定することができ、仮固定を解除する際は糊残りなくより容易に剥がすことができる。また、発泡層の厚みを薄くしてもこれらの効果の発現を維持できる。
【００５４】
発泡層は、その表面の算術平均表面粗さＲａが、好ましくは０．１μｍ〜１０μｍであり、より好ましくは０．２μｍ〜９μｍであり、さらに好ましくは０．３μｍ〜８．５μｍであり、特に好ましくは０．４μｍ〜８μｍである。発泡層の表面が、このような範囲の算術平均表面粗さＲａを有することにより、本発明の吸着仮固定シートは、表面と同じ方向にはより十分なせん断接着力を有し、表面に対して垂直方向にはより弱い接着力を有することができる。
【００５５】
発泡層の表面には、例えば、使用するまで、セパレーターが貼着されていてもよい。このようなセパレーターは、支持体として機能させるものではない場合、好ましくは、仮固定したい部材を本発明の吸着仮固定シートに載置する前に、発泡層表面から剥離する。
【００５６】
セパレーターの厚みは、好ましくは１μｍ〜５００μｍであり、より好ましくは３μｍ〜４５０μｍであり、さらに好ましくは５μｍ〜４００μｍであり、特に好ましくは１０μｍ〜３００μｍである。
【００５７】
セパレーターとしては、例えば、紙、プラスチックフィルム、ポリテトラフルオロエチレン（ＰＴＦＥ）フィルム、表面がシリコーン処理やフッ化シリコーン処理されたプラスチックフィルムなどが挙げられる。
【００５８】
プラスチックフィルムとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリブチレンテレフタレートフィルム、ポリエチレンナフタレートフィルム、ポリウレタンフィルム、エチレン−酢酸ビニル共重合体フィルム、ポリイミドフィルム、ポリアミド（ナイロン）フィルム、芳香族ポリアミド（アラミド）フィルムなどが挙げられる。
【００５９】
特に、本発明の効果をより発現させ得る点で、シリコーン処理やフッ化シリコーン処理などの表面処理がなされていないプラスチックフィルムが、セパレーターとして、発泡層の少なくとも一方の表面に貼着されていることが好ましい。このようなセパレーターとしては、特に好ましくは、シリコーン処理やフッ化シリコーン処理などの表面処理がなされていないポリエチレンテレフタレート（ＰＥＴ）フィルムである。
【００６０】
上記のようなセパレーターとしては、その表面の算術平均表面粗さＲａが、好ましくは０．１μｍ〜５μｍであり、より好ましくは０．１５μｍ〜４．５μｍであり、さらに好ましくは０．２μｍ〜４μｍであり、特に好ましくは０．２２μｍ〜３．５μｍである。このような範囲の算術平均表面粗さＲａの表面を有するセパレーターを採用することにより、このようなセパレーターを、仮固定したい部材を本発明の吸着仮固定シートに載置する前に発泡層表面から剥離することにより、本発明の吸着仮固定シートは、表面と同じ方向にはより十分なせん断接着力を有し、表面に対して垂直方向にはより弱い接着力を有することができる。
【００６１】
本発明の吸着仮固定シートの一つの実施形態においては、発泡層の一方の表面側に支持体を有する。この実施形態においては、発泡層のもう一方の表面には、例えば、使用するまで、セパレーターが貼着されていてもよい。このようなセパレーターは、好ましくは、前述したような、表面の算術平均表面粗さＲａが好ましくは０．１μｍ〜５μｍであるセパレーターである。
【００６２】
本発明の吸着仮固定シートの一つの実施形態においては、発泡層の一方の表面側に粘着剤層を有する。この実施形態において、発泡層のもう一方の表面、および、粘着剤層のもう一方の表面には、例えば、使用するまで、セパレーターが貼着されていてもよい。このようなセパレーターの中でも、発泡層のもう一方の表面に貼着されるセパレーターは、好ましくは、前述したような、表面の算術平均表面粗さＲａが好ましくは０．１μｍ〜５μｍであるセパレーターである。
【００６３】
本発明の吸着仮固定シートの一つの実施形態においては、発泡層の一方の表面側に支持体を有し、さらに、該支持体の該発泡層と反対側の表面に粘着剤層を有する。すなわち、発泡層／支持体／粘着剤層の形態である。この実施形態において、発泡層のもう一方の表面、および、粘着剤層のもう一方の表面には、例えば、使用するまで、セパレーターが貼着されていてもよい。このようなセパレーターの中でも、発泡層のもう一方の表面に貼着されるセパレーターは、好ましくは、前述したような、表面の算術平均表面粗さＲａが好ましくは０．１μｍ〜５μｍであるセパレーターである。
【００６４】
本発明の吸着仮固定シートの一つの実施形態においては、発泡層の一方の表面側に支持体を有し、さらに、該支持体の該発泡層と反対側の表面に発泡層を有する。すなわち、発泡層／支持体／発泡層の形態である。この実施形態において、発泡層のもう一方の表面には、例えば、使用するまで、セパレーターが貼着されていてもよい。このようなセパレーターは、好ましくは、前述したような、表面の算術平均表面粗さＲａが好ましくは０．１μｍ〜５μｍであるセパレーターである。
【００６５】
支持体としては、発泡層を支持できるものであれば、任意の適切な支持体を採用し得る。このような支持体としては、プラスチックフィルムやシートやテープ、紙、不織布、金属箔や金属メッシュ、ガラスやガラスクロスなどである。支持体は、１層であってもよいし、２層以上であってもよい。また、支持体と発泡層の投錨性を上げるために、支持体表面にシランカップリング剤等の下塗り剤を塗布したり、コロナ処理やプラズマ処理などの表面処理を行ったりすることが好ましい。
【００６６】
プラスチックフィルムとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリブチレンテレフタレートフィルム、ポリエチレンナフタレートフィルム、ポリウレタンフィルム、エチレン−酢酸ビニル共重合体フィルム、ポリイミドフィルム、ポリアミド（ナイロン）フィルム、芳香族ポリアミド（アラミド）フィルムなどが挙げられる。
【００６７】
粘着剤層としては、任意の適切な粘着剤からなる層を採用し得る。このような粘着剤としては、例えば、ゴム系粘着剤（合成ゴム系粘着剤、天然ゴム系粘着剤など）、ウレタン系粘着剤、アクリルウレタン系粘着剤、アクリル系粘着剤、シリコーン系粘着剤、ポリエステル系粘着剤、ポリアミド系粘着剤、エポキシ系粘着剤、ビニルアルキルエーテル系粘着剤、フッ素系粘着剤などが挙げられる。このような粘着剤は、１種のみであってもよいし、２種以上であってもよい。粘着剤層は、１層であってもよいし、２層以上であってもよい。
【００６８】
粘着剤としては、粘着形態で分類すると、例えば、エマルジョン型粘着剤、溶剤型粘着剤、紫外線架橋型（ＵＶ架橋型）粘着剤、電子線架橋型（ＥＢ架橋型）粘着剤、熱溶融型粘着剤（ホットメルト型粘着剤）などが挙げられる。このような粘着剤は、１種のみであってもよいし、２種以上であってもよい。
【００６９】
本発明の吸着仮固定シートの一つの実施形態においては、本発明の効果を損なわない範囲で、任意の適切な発泡層を採用し得る。このような発泡層としては、例えば、シリコーン発泡層、アクリル系発泡層などが挙げられる。
【００７０】
発泡層の一つの実施形態はシリコーン発泡層である。
【００７１】
シリコーン発泡層は、好ましくは、シリコーン樹脂組成物の熱硬化によって形成される。
【００７２】
シリコーン樹脂組成物は、好ましくは、下記のようなものである。
【００７３】
（Ａ）一分子中に少なくとも２個のアルケニル基を有するオルガノポリシロキサン１００質量部、
（Ｂ）一分子中に少なくとも２個のケイ素原子結合水素原子を有するオルガノポリシロキサン（該（Ａ）成分中のアルケニル基１モルに対して該（Ｂ）成分中のケイ素原子結合水素原子が０．４モル〜２０モルとなる量）、
（Ｃ）水と無機系増粘剤からなる混合物１００質量部〜１０００質量部、
（Ｄ）（Ｄ−１）ＨＬＢの値が３以上であるノニオン系界面活性剤および（Ｄ−２）ＨＬＢの値が３未満であるノニオン系界面活性剤からなる界面活性剤（ただし、（Ｄ−２）成分に対する（Ｄ−１）成分の質量比が少なくとも１）０．１質量部〜１５質量部、
（Ｅ）ヒドロシリル化反応触媒、および、
（Ｆ）硬化遅延剤０.００１質量部〜５質量部、
から少なくともなる。
【００７４】
（Ａ）成分は、一分子中に少なくとも２個のアルケニル基を有するオルガノポリシロキサンであり、本組成物の主剤である。（Ａ）成分中のアルケニル基としては、ビニル基、アリル基、ヘキセニル基が例示され、好ましくは、ビニル基である。また、（Ａ）成分中のアルケニル基以外のケイ素原子結合有機基としては、メチル基、エチル基、プロピル基、ブチル基、ペンチル基、ヘキシル基等のアルキル基；フェニル基、トリル基、キシリル基等のアリール基；ベンジル基、フェネチル基等のアラルキル基；３，３，３−トリフロロプロピル基等のハロゲン置換アルキル基等が例示され、好ましくは、メチル基である。
【００７５】
（Ａ）成分は、具体的には、ジメチルビニルシロキシ基封鎖ジメチルポリシロキサン、ジメチルビニルシロキシ基封鎖ジメチルシロキサン・メチルフェニルシロキサン共重合体、トリメチルシロキシ基封鎖メチルビニルポリシロキサン、トリメチルシロキシ基封鎖ジメチルシロキサン・メチルビニルシロキサン共重合体、トリメチルシロキシ基封鎖ジメチルシロキサン・メチルビニルシロキサン・メチルフェニルシロキサン共重合体が例示され、好ましくは、主鎖が実質的に直鎖状であるジオルガノポリシロキサンである。
【００７６】
（Ｂ）成分は、一分子中にケイ素原子結合水素原子を少なくとも２個有するオルガノポリシロキサンであり、本組成物の架橋剤である。（Ｂ）成分中のケイ素原子結合水素原子の結合位置は限定されず、分子鎖末端および／または分子鎖側鎖が例示される。（Ｂ）成分中の水素原子以外のケイ素原子結合有機基としては、メチル基、エチル基、プロピル基、ブチル基、ペンチル基、ヘキシル基等のアルキル基；フェニル基、トリル基、キシリル基等のアリール基；ベンジル基、フェネチル基等のアラルキル基；３，３，３−トリフロロプロピル基等のハロゲン置換アルキル基等が例示され、好ましくは、メチル基である。
【００７７】
このような（Ｂ）成分としては、ジメチルハイドロジェンシロキシ基封鎖ジメチルポリシロキサン、ジメチルハイドロジェンシロキシ基封鎖ジメチルシロキサン・メチルハイドロジェンシロキサン共重合体、トリメチルシロキシ基封鎖メチルハイドロジェンポリシロキサン、トリメチルシロキシ基封鎖ジメチルシロキサン・メチルハイドロジェンシロキサン共重合体、(ＣＨ３)３ＳｉＯ１／２で示されるシロキサン単位とＨ(ＣＨ３)２ＳｉＯ１／２で示されるシロキサン単位とＳｉＯ４／２で示されるシロキサン単位からなるオルガノポリシロキサンが例示され、好ましくは、直鎖状のオルガノポリシロキサンである。
【００７８】
（Ｂ）成分の含有量は、（Ａ）成分中のアルケニル基１モルに対して、（Ｂ）成分中のケイ素原子結合水素原子が０．４モル〜２０モルの範囲内となる量であり、好ましくは１．５モル〜２０モルの範囲内となる量であり、より好ましくは１．５モル〜１０モルの範囲内となる量である。これは、（Ｂ）成分中のケイ素原子結合水素のモル数が上記範囲内であると、得られるシリコーン発泡シートの圧縮永久歪が改善されるからである。
【００７９】
（Ｃ）成分は水と無機系増粘剤からなる混合物であり、本組成物を架橋して得られるシリコーンゴムから（Ｃ）成分中の水を除去することにより、シリコーンゴムスポンジとするための成分である。（Ａ）成分中に（Ｃ）成分が安定して分散することから、（Ｃ）成分中の水はイオン交換水であることが好ましい。
【００８０】
（Ｃ）成分中の無機系増粘剤は、水の粘度を高め、（Ａ）成分中に（Ｃ）成分が容易に分散し、（Ｃ）成分の分散状態を安定させるために配合される。この無機増粘剤としては、天然または合成のものがあり、ベントナイト、モンモリロナイト、ヘクトライト、サポナイト、ソーコナイト、バイデライトおよびノントロナイト等の天然または合成のスメクタイトクレー；ケイ酸アルミニウムマグネシウム；および、これらとカルボキシビニルポリマーなどの水溶性有機ポリマーとの複合品が例示され、好ましくは、ベントナイトやモンモリロナイトなどのスメクタイトクレーである。このような、スメクタイトクレーとしては、例えば、水熱合成品であるスメクトンＳＡ（クニミネ工業（株）製）、天然精製品であるベンゲル（（株）ホージュン製）が入手可能である。これらのスメクタイトクレーのｐＨはシリコーンゴムスポンジの耐熱性を維持する点からｐＨ５．０〜９．０の範囲内であることが好ましい。また、（Ｃ）成分中の無機系増粘剤の含有量は、水１００質量部に対して、好ましくは０．１質量部〜１０質量部の範囲内であり、より好ましくは０．５質量部〜５質量部の範囲内である。
【００８１】
（Ｃ）成分の含有量は、（Ａ）成分１００質量部に対して１００質量部〜１０００質量部の範囲内であり、好ましくは１００質量部〜８００質量部の範囲内であり、より好ましくは１００質量部〜５００質量部の範囲であり、さらに好ましくは２００質量部〜５００質量部の範囲内であり、特に好ましくは２００質量部〜３５０質量部の範囲内である。これは、（Ｃ）成分の含有量が上記範囲の下限以上であると、低密度のシリコーン発泡シートを形成できるからであり、一方、上記範囲の上限以下であると、均一で微細な連続気泡構造を有するシリコーン発泡シートを形成できるからである。
【００８２】
（Ｄ）成分の界面活性剤は、（Ｄ−１）ＨＬＢの値が３以上であるノニオン系界面活性剤および（Ｄ−２）ＨＬＢの値が３未満であるノニオン系界面活性剤からなる。（Ｄ）成分の界面活性剤としては、グリセリン脂肪酸エステル、ポリグリセリン脂肪酸エステル、ソルビタン脂肪酸エステル、スクロース脂肪酸エステル、ポリエチレングリコール脂肪酸エステル、ポリプロピレングリコール脂肪酸エステル、ポリオキシエチレングリセリン脂肪酸エステル、ポリオキシエチレンソルビタン脂肪酸エステル、ポリオキシエチレン・ポリオキシプロピレンブロック共重合体、ポリオキシエチレンアルキルエーテル、ポリオキシエチレンアルキルフェニルエーテル、ポリオキシエチレン脂肪酸アミドが例示される。
【００８３】
（Ｄ）成分は、（Ｄ−１）成分と（Ｄ−２）成分からなり、（Ｄ−２）成分に対する（Ｄ−１）成分の質量比が少なくとも１であり、好ましくは少なくとも５であり、より好ましくは少なくとも８であり、さらに好ましくは少なくとも１０であり、特に好ましくは少なくとも１５である。また、（Ｄ−２）成分に対する（Ｄ−１）成分の質量比は、多くとも１００であることが好ましく、より好ましくは、多くとも８０であり、多くとも７０であり、多くとも６０であり、あるいは多くとも５０である。これは、この質量比が上記下限より大きくなれば、均一で微細な連続気泡構造を有する低密度のシリコーン発泡シートを形成することができるからであり、一方、上記上限より小さくなれば、（Ａ）成分と（Ｂ）成分中に（Ｃ）成分を安定性良く分散することができ、結果として、均一で微細な連続気泡構造を有するシリコーン発泡シートを形成することができるからである。
【００８４】
（Ｄ）成分の含有量は、（Ａ）成分１００質量部に対し、０．１質量部〜１５質量部の範囲内であり、好ましくは０．２質量部〜３質量部の範囲内である。これは、（Ｄ）成分の含有量が上記範囲の下限以上であると、均一で微細な連続気泡構造を有するシリコーン発泡シートを形成できるからであり、一方、上記範囲の上限以下であると、耐熱性の優れるシリコーン発泡シートを形成できるからである。
【００８５】
（Ｅ）成分は、シリコーン樹脂組成物のヒドロシリル化反応を促進するためのヒドロシリル化反応触媒であり、例えば、白金系触媒、パラジウム系触媒、ロジウム系触媒が例示され、好ましくは白金系触媒である。このような（Ｅ）成分としては、塩化白金酸、アルコール変性塩化白金酸、塩化白金酸とオレフィン類、ビニルシロキサン又はアセチレン化合物との配位化合物、白金のオレフィン類、ビニルシロキサン又はアセチレン化合物との配位化合物、テトラキス（トリフェニルホスフィン）パラジウム、クロロトリス（トリフェニルホスフィン）ロジウムが例示される。
【００８６】
（Ｅ）成分の含有量はシリコーン樹脂組成物を架橋させるに十分な量であり、具体的には、（Ａ）成分および（Ｂ）成分の合計量に対して、（Ｅ）成分中の触媒金属が質量換算で、好ましくは０．０１ｐｐｍ〜５００ｐｐｍの範囲内となる量であり、より好ましくは０．１ｐｐｍ〜１００ｐｐｍの範囲内となる量である。
【００８７】
シリコーン樹脂組成物の硬化速度や作業可使時間を調整するため、（Ｆ）硬化遅延剤を含有してもよい。このような（Ｆ）成分としては、３−メチル−１−ブチン−３−オール、３，５−ジメチル−１−ヘキシン−３−オール、３−フェニル−１−ブチン−３−オール、１−エチニル−１−シクロヘキサノール等のアルキンアルコールが例示される。（Ｆ）成分の含有量は、シリコーン樹脂組成物の使用方法や成形方法に応じて適宜選択されるが、一般的には、（Ａ）成分１００質量部に対して０．００１質量部〜５質量部の範囲内である。
【００８８】
シリコーン樹脂組成物には、得られるシリコーン発泡シートの強度を向上させるという点から、さらに（Ｇ）補強性シリカ微粉末を含有してもよい。このような（Ｇ）成分としては、ＢＥＴ比表面積が、好ましくは５０ｍ２／ｇ〜３５０ｍ２／ｇであり、より好ましくは８０ｍ２／ｇ〜２５０ｍ２／ｇであるシリカ微粉末が好ましく、ヒュームドシリカ、沈降シリカが例示される。また、これらのシリカ微粉末は、オルガノシラン等で表面処理されていてもよい。
【００８９】
（Ｇ）成分の含有量は、（Ａ）成分１００質量部に対して、多くとも２０質量部であり、好ましくは多くとも１５質量部であり、より好ましくは多くとも１０質量部である。また、（Ｇ）成分の含有量は、（Ａ）成分１００質量部に対して、少なくとも０．１質量部であることが好ましい。
【００９０】
シリコーン樹脂組成物には、本発明の目的を損なわない範囲で、カーボンブラックやベンガラ等の顔料を含有してもよい。
【００９１】
シリコーン樹脂組成物は、上記各成分あるいはこれらに必要に応じて各種添加剤を配合した組成物を公知の混練手段により均一に混合することにより容易に製造することができる。ここで使用するミキサーとしてはホモミキサー、パドルミキサー、ホモディスパー、コロイドミル、真空混合攪拌ミキサー、自転公転ミキサー等が例示されるが、（Ｃ）成分と（Ｄ）成分を（Ａ）成分に十分に分散させることができるものであれば特に限定されるものではない。
【００９２】
≪吸着仮固定シートの製造方法≫
本発明の吸着仮固定シートの製造方法は、連続気泡構造を備える発泡層を有する吸着仮固定シートの製造方法であって、該発泡層を形成する樹脂組成物をセパレーターＡ上に塗工し、該塗工した樹脂組成物の該セパレーターＡと反対側の表面上にセパレーターＢを載置し、熱硬化を行った後、該セパレーターＡおよび該セパレーターＢから選ばれる少なくとも１種を剥離し、該剥離したセパレーターの中の少なくとも１種が、算術平均表面粗さＲａが０．１μｍ〜５μｍの表面を有するセパレーターである。
【００９３】
上記算術平均表面粗さＲａは、好ましくは０．１５μｍ〜４．５μｍであり、より好ましくは０．２μｍ〜４μｍであり、さらに好ましくは０．２２μｍ〜３．５μｍである。このような範囲の算術平均表面粗さＲａの表面を有するセパレーターを採用することにより、本発明の製造方法によって得られる吸着仮固定シートは、表面と同じ方向にはより十分なせん断接着力を有し、表面に対して垂直方向にはより弱い接着力を有することができる。
【００９４】
本発明の吸着仮固定シートの製造方法において、熱硬化を行った後に剥離するセパレーターの中の少なくとも１種が、算術平均表面粗さＲａが０．１μｍ〜５μｍの表面を有するセパレーターであることにより、その剥離した後に得られる本発明の吸着仮固定シートの表面の算術平均表面粗さＲａが、好ましくは０．１μｍ〜１０μｍとなり、より好ましくは０．２μｍ〜９μｍとなり、さらに好ましくは０．３μｍ〜８．５μｍとなり、特に好ましくは０．４μｍ〜８μｍとなる。上記のように剥離した後に得られる本発明の吸着仮固定シートの表面が、このような範囲の算術平均表面粗さＲａを有することにより、本発明の製造方法によって得られる吸着仮固定シートは、表面と同じ方向にはより十分なせん断接着力を有し、表面に対して垂直方向にはより弱い接着力を有することができる。
【００９５】
算術平均表面粗さＲａが０．１μｍ〜５μｍの表面を有するセパレーターとしては、例えば、紙、プラスチックフィルム、ポリテトラフルオロエチレン（ＰＴＦＥ）フィルム、表面がシリコーン処理やフッ化シリコーン処理されたプラスチックフィルムなどが挙げられる。プラスチックフィルムとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリブチレンテレフタレートフィルム、ポリエチレンナフタレートフィルム、ポリウレタンフィルム、エチレン−酢酸ビニル共重合体フィルム、ポリイミドフィルム、ポリアミド（ナイロン）フィルム、芳香族ポリアミド（アラミド）フィルムなどが挙げられ、特に、本発明の効果をより発現させ得る点で、シリコーン処理やフッ化シリコーン処理などの表面処理がなされていないプラスチックフィルムが好ましい。このようなセパレーターとしては、特に好ましくは、シリコーン処理やフッ化シリコーン処理などの表面処理がなされていないポリエチレンテレフタレート（ＰＥＴ）フィルムである。
【００９６】
セパレーターＡやセパレーターＢの厚みは、好ましくは１μｍ〜５００μｍであり、より好ましくは３μｍ〜４５０μｍであり、さらに好ましくは５μｍ〜４００μｍであり、特に好ましくは１０μｍ〜３００μｍである。
【００９７】
本発明の吸着仮固定シートの製造方法の一例として、発泡層がシリコーン発泡層である場合について説明する。発泡層が他の発泡層である場合は、下記の製造方法の説明を、例えば、シリコーン樹脂組成物を該他の発泡層の原料としての組成物に置き換えて読めばよい。なお、発泡層がシリコーン発泡層である場合に製造される吸着仮固定シートを「シリコーン発泡シート」と称することがある。
【００９８】
シリコーン発泡シートの製造方法の一つの実施形態は、少なくとも熱硬化性シリコーン樹脂と水を含むシリコーン樹脂組成物をセパレーターＡ上に塗工し（以下、この工程を工程（１）とする）、該塗工したシリコーン樹脂組成物の該セパレーターＡと反対側の表面上にセパレーターＢを載置し（以下、この工程を工程（２）とする）、該シリコーン樹脂組成物を熱硬化させ（以下、この工程を工程（３）とする）、該セパレーターＡおよび該セパレーターＢから選ばれる少なくとも１種を剥離したものを加熱乾燥させて（以下、この工程を工程（４）とする）シリコーン発泡シートを形成する。この場合、剥離したセパレーターの中の少なくとも１種が、算術平均表面粗さＲａが０．１μｍ〜５μｍの表面を有するセパレーターである。
【００９９】
シリコーン発泡シートの製造方法の別の一つの実施形態は、少なくとも熱硬化性シリコーン樹脂と水を含むシリコーン樹脂組成物をセパレーターＡ上に塗工し（以下、この工程を工程（１）とする）、該塗工したシリコーン樹脂組成物の該セパレーターＡと反対側の表面上にセパレーターＢを載置し（以下、この工程を工程（２）とする）、該シリコーン樹脂組成物を熱硬化させ（以下、この工程を工程（３）とする）、該セパレーターＡおよび該セパレーターＢから選ばれる少なくとも１種を剥離したものを加熱乾燥させ（以下、この工程を工程（４）とする）、支持体と貼り合わせて（以下、この工程を工程（５）とする）シリコーン発泡シートを形成する。この場合、剥離したセパレーターの中の少なくとも１種が、算術平均表面粗さＲａが０．１μｍ〜５μｍの表面を有するセパレーターである。そして、熱硬化および加熱乾燥させたシリコーン樹脂組成物の、上記算術平均表面粗さＲａが０．１μｍ〜５μｍの表面を有するセパレーターを剥離した表面側と反対の表面側に、上記支持体が配置される。
【０１００】
セパレーターＡやセパレーターＢがそのまま支持体として用いられる場合には、発泡層との投錨性を上げるために、支持体となるセパレーターＡやセパレーターＢの表面にシランカップリング剤等の下塗り剤を塗布したり、コロナ処理やプラズマ処理などの表面処理を行ったりすることが好ましい。
【０１０１】
セパレーターＡやセパレーターＢとして、算術平均表面粗さＲａが０．１μｍ〜５μｍの表面を有するセパレーター以外のセパレーターが用いられる場合、このようなセパレーターとしては、例えば、通気性を有さないプラスチックや金属やガラスのシートやフィルムが好ましい。このようなシートやフィルムの材料としては、例えば、ポリエチレン（ＰＥ）、ポリプロピレン（ＰＰ）、エチレン−酢酸ビニル共重合体（ＥＶＡ）等のα−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂；ポリ塩化ビニル（ＰＶＣ）；酢酸ビニル系樹脂；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）；銅；アルミ；任意のガラス；などが挙げられる。また、ポリテトラフルオロエチレン（ＰＴＦＥ）フィルムや、紙やプラスチックフィルムの基材（ライナー基材）の表面がシリコーン処理やフッ化シリコーン処理された剥離ライナーなどが挙げられる。ライナー基材としてのプラスチックフィルムとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリブチレンテレフタレートフィルム、ポリエチレンナフタレートフィルム、ポリウレタンフィルム、エチレン−酢酸ビニル共重合体フィルム、ポリイミドフィルム、ポリアミド（ナイロン）フィルム、芳香族ポリアミド（アラミド）フィルム、などが挙げられる。
【０１０２】
工程（４）における加熱乾燥の際に除去しないセパレーターがある場合は、該セパレーターとして用い得る剥離ライナーは、好ましくは、ポリテトラフルオロエチレン（ＰＴＦＥ）フィルム、紙やプラスチックフィルムの基材（ライナー基材）の表面がフッ化シリコーン処理された剥離ライナーである。工程（４）における加熱乾燥の際に除去しないセパレーターがある場合の該セパレーターとして、ポリテトラフルオロエチレン（ＰＴＦＥ）フィルム、紙やプラスチックフィルムの基材（ライナー基材）の表面がフッ化シリコーン処理された剥離ライナーを用いることによって、加熱乾燥後の剥離を容易に行うことができる。また、セパレーターＡやセパレーターＢには、前述の粘着剤層が設けられていてもよい。
【０１０３】
工程（１）において使用するセパレーターＡと工程（２）において使用するセパレーターＢは、同一のものであってもよいし、異種のものであってもよい。また、工程（１）において使用するセパレーターＡと工程（２）において使用するセパレーターＢは、それぞれ、１層のみのものであってもよいし、２層以上からなるものであってもよい。
【０１０４】
工程（１）において使用するセパレーターＡおよび工程（２）において使用するセパレーターＢの、上記シリコーン樹脂組成物に接する方の表面の親水性・疎水性の程度によって、該表面に接する該シリコーン樹脂組成物の表面形状が変化する。例えば、セパレーターＡやセパレーターＢとしてポリエチレンテレフタレート（ＰＥＴ）フィルムのような親水性の高いセパレーターを用いる場合は、該セパレーターに接するシリコーン樹脂組成物の表面において微細な径の表面開口部を多く存在させることができる。また、例えば、セパレーターＡやセパレーターＢとしてフッ化シリコーン処理を施したポリエチレンテレフタレート（ＰＥＴ）剥離ライナーのような疎水性の高いセパレーターを用いる場合は、該セパレーターに接するシリコーン樹脂組成物の表面において微細な径の表面開口部を少なく存在させることができる。したがって、シリコーン発泡シートに対して高い通気性や高い吸着性を発現させたい場合には、親水性の高いセパレーターを用いることが好ましく、シリコーン発泡シートに対して高い止水性や高い防塵性を発現させたい場合には、疎水性の高いセパレーターを用いることが好ましい。また、シリコーン発泡シートとセパレーターとの再剥離性が必要な場合は、疎水性の高いセパレーターを用いることが好ましい。なお、親水性・疎水性の程度は、例えば、水との接触角によって定義することができる。例えば、水との接触角が９０度未満の場合を親水性、水との接触角が９０度以上の場合を疎水性と定義し得る。
【０１０５】
工程（３）においては、シリコーン樹脂組成物を熱硬化させる。この熱硬化の温度は、効率的にシリコーン樹脂組成物を熱硬化させ得る点で、好ましくは５０℃以上１００℃未満である。熱硬化の温度が５０℃未満では、熱硬化に時間がかかりすぎるおそれがある。熱硬化の温度が１００℃以上では、セパレーターＡおよびセパレーターＢに挟まれて略密閉状態となったシリコーン樹脂組成物中の水分が揮発することにより、形成するセルの粗大化や高密度化が起こるおそれがある。なお、工程（３）によってシリコーン樹脂組成物から形成するものをシリコーン発泡シート前駆体と称することとする。
【０１０６】
工程（３）のように、シリコーン樹脂組成物をセパレーターＡおよびセパレーターＢで挟んだ略密閉状態において熱硬化するという特殊な熱硬化方法を行うことにより、シリコーン樹脂組成物中の水分が除去されない状態において熱硬化され、続く工程（４）との連携により、連続気泡構造を有しセル径が微細なシリコーン発泡シートを効果的に得ることが可能となる。
【０１０７】
工程（４）においては、セパレーターＡおよびセパレーターＢから選ばれる少なくとも１種を剥離したものを加熱乾燥させる。セパレーターＡおよびセパレーターＢから選ばれる少なくとも１種を剥離させることにより、工程（３）における上記略密閉状態が解放され、この解放状態において加熱乾燥させることにより、工程（３）で形成されたシリコーン発泡シート前駆体から水分が効率的に揮発して除去され、シリコーン発泡シートが得られる。シリコーン発泡シートを効果的に形成させ得る点で、工程（４）における加熱乾燥温度は、１２０℃〜２５０℃が好ましい。工程（４）における加熱乾燥温度が１２０℃未満では、乾燥および硬化に時間がかかりすぎるおそれがあり、また、連続気泡構造を有しセル径が微細なシリコーン発泡シートが得られないおそれがある。工程（４）における加熱乾燥温度が２５０℃を超えると、基材の収縮や膨張によりシート形成が困難となるおそれがある。
【０１０８】
工程（５）においては、工程（４）の後、支持体と貼り合わせることにより、シリコーン発泡シートを形成する。
【実施例】
【０１０９】
以下、実施例により本発明を具体的に説明するが、本発明はこれら実施例になんら限定されるものではない。なお、実施例等における、試験および評価方法は以下のとおりである。なお、「部」と記載されている場合は、特記事項がない限り「質量部」を意味し、「％」と記載されている場合は、特記事項がない限り「質量％」を意味する。
【０１１０】
＜厚みの測定＞
３Ｄ測定レーザー顕微鏡（ＬＥＸＴ  ＯＬＳ４０００、オリンパス（株）社製）にて、高精度・対物レンズ１０倍の設定でガラス板（マイクロスライドガラスＳ、松浪硝子工業株式会社製）に測定対象物（例えば、吸着仮固定シート）を乗せ、ガラス板表面から測定対象物の最上部までの３Ｄ画像を測定し、その高さを厚みとした。
【０１１１】
＜見掛け密度の測定＞
５０ｍｍ×５０ｍｍの打ち抜き刃型にて測定対象物（例えば、吸着仮固定シート）を打ち抜き、厚みは前述した＜厚みの測定＞の値を用い、これらの値から測定対象物の体積を算出した。
次に、測定対象物の質量を最小目盛り０．０１ｇ以上の上皿天秤にて測定した。これらの値より、測定対象物の見掛け密度（ｇ／ｃｍ３）を算出した。
【０１１２】
＜算術平均表面粗さＲａの測定＞
３Ｄ測定レーザー顕微鏡（ＬＥＸＴ  ＯＬＳ４０００、オリンパス（株）社製）にて、高精度・対物レンズ１０倍の設定で３Ｄ画像を測定し、ＪＩＳ Ｂ０６０１（１９９４）に準拠して算術平均粗さＲａを求めた。
【０１１３】
＜シリコンチップ垂直接着力の測定＞
平滑なステンレス板の上にシリコーン発泡シートの評価面の反対面をシリコーン粘着テープで固定し、グラインダー（ディスコ社製、ＤＦＧ８５６０）で研削しダイシングソー（ディスコ社製、ＤＦＤ６４５０）で１ｃｍ□に個片化した厚み３００μｍのシリコンチップの研削面をシリコーン発泡シートに２ｋｇローラーを１往復させて貼り合せ、−４０℃、２３℃、１２５℃でそれぞれ２０時間養生し、２３℃で２時間静置させ、サーボパルサー（島津製作所社製、コントローラー４８９０、ロードセルＭＭＴ−２５０Ｎ）を用いて２０ｍｍΦのアダプターの先端に両面テープ（日東電工社製、Ｎｏ．５０００ＮＳ）を貼付した状態で、０．０５Ｎの荷重がかかるまで圧縮速度０．０１Ｎ／ｓｅｃで垂直方向にシリコンチップのミラー面（研削面の反対面）を圧縮し、１０ｍｍ／ｓｅｃで引き剥がした時の最大荷重を垂直接着力とした。
【０１１４】
＜シリコンチップせん断接着力の測定＞
平滑なステンレス板の上にシリコーン発泡シートの評価面の反対面をシリコーン粘着テープで固定し、グラインダー（ディスコ社製、ＤＦＧ８５６０）で研削しダイシングソー（ディスコ社製、ＤＦＤ６４５０）で１ｃｍ□に個片化した厚み３００μｍのシリコンチップの研削面をシリコーン発泡シートに２ｋｇローラーを１往復させて貼り合せ、−４０℃、２３℃、１２５℃でそれぞれ２０時間養生し、２３℃で２時間静置させ、フォースゲージ（日本電産シンポ社製、ＦＧＰＸ−１０）を用いてシリコンチップの側面を１ｍｍ／ｓｅｃの速度で押してせん断接着力を求めた。
【０１１５】
〔実施例１〕
ビニル基含有量０．２８質量％のジメチルポリシロキサン：８３．４５質量部、ケイ素原子結合水素原子含有量０．７質量％のメチルハイドロジェンポリシロキサン：６．４０質量部（上記ジメチルポリシロキサン中のビニル基１モルに対して、本メチルハイドロジェンポリシロキサン中のケイ素原子結合水素原子が５モルとなる量）、スメクタイトクレー（水系添加剤、有機ポリマー複合精製ベントナイト、（株）ホージュン製）：１．５８質量部、イオン交換水：１８４．１６質量部、ヘキサメチルジシラザンで表面処理したＢＥＴ比表面積２２５ｍ２／ｇのフュームドシリカ：６．５０質量部、ベンガラ（商品名：バイフェロクス、バイエル社製）：２．４０質量部、ノニオン系界面活性剤（ソルビタン脂肪酸エステル、商品名：レオドールＳＰ−Ｏ１０Ｖ、花王社製ＨＬＢ４．３）：０．９８質量部、ノニオン系界面活性剤（ソルビタン脂肪酸エステル、商品名：レオドールＳＰ−Ｏ３０Ｖ、花王社製ＨＬＢ１．８）：０．０４５質量部、１−エチニル−１−シクロヘキサノール：０．０２質量部および白金の１，３−ジビニルテトラメチルジシロキサン錯体の１，３−ジビニルテトラメチルジシロキサン溶液（白金金属含有量約４０００ｐｐｍ）：０．２２質量部を、あわとり錬太郎（シンキー社製）で１５分間乳化し、次いで、乳化液を室温で５分間減圧乾燥して脱泡を行い、樹脂組成物（１）を得た。
この樹脂組成物（１）をフロロシリコーン処理ＰＥＴフィルム（ニッパシートＰＥＴ３８ｘ１−ＳＳ４Ａ、ニッパ社製）上にアプリケータを用いて塗布し、その上からＰＥＴフィルム（ルミラーＳ１０、東レ社製、算術平均表面粗さＲａ＝０．２８μｍ）を被せて、熱風オーブンによって８５℃で６分間加熱し、樹脂組成物（１）を硬化させた。硬化後、ＰＥＴフィルムを剥離し、さらに、２００℃で３分間加熱乾燥を行い、厚み２００μｍ、見掛け密度０．７５ｇ／ｃｍ３、ＰＥＴフィルムを剥離した側の表面の算術平均表面粗さＲａ＝６．６８μｍのシリコーン発泡シート（１）を得た。
得られたシリコーン発泡シート（１）についての各種測定結果、評価結果を表１に示した。
【０１１６】
〔実施例２〕
ビニル基含有量０．２８質量％のジメチルポリシロキサン：８３．４５質量部、ケイ素原子結合水素原子含有量０．７質量％のメチルハイドロジェンポリシロキサン：６．４０質量部（上記ジメチルポリシロキサン中のビニル基１モルに対して、本メチルハイドロジェンポリシロキサン中のケイ素原子結合水素原子が５モルとなる量）、スメクタイトクレー（水系添加剤、有機ポリマー複合精製ベントナイト、（株）ホージュン製）：０．５７質量部、イオン交換水：６６．１１質量部、ヘキサメチルジシラザンで表面処理したＢＥＴ比表面積２２５ｍ２／ｇのフュームドシリカ：６．５０質量部、ベンガラ（商品名：バイフェロクス、バイエル社製）：２．４０質量部、ノニオン系界面活性剤（ソルビタン脂肪酸エステル、商品名：レオドールＳＰ−Ｏ１０Ｖ、花王社製ＨＬＢ４．３）：０．９８質量部、ノニオン系界面活性剤（ソルビタン脂肪酸エステル、商品名：レオドールＳＰ−Ｏ３０Ｖ、花王社製ＨＬＢ１．８）：０．０４５質量部、１−エチニル−１−シクロヘキサノール：０．０２質量部および白金の１，３−ジビニルテトラメチルジシロキサン錯体の１，３−ジビニルテトラメチルジシロキサン溶液（白金金属含有量約４０００ｐｐｍ）：０．２２質量部を、あわとり錬太郎（シンキー社製）で１５分間乳化し、次いで、乳化液を室温で５分間減圧乾燥して脱泡を行い、樹脂組成物（２）を得た。
この樹脂組成物（２）をフロロシリコーン処理ＰＥＴフィルム（ニッパシートＰＥＴ３８ｘ１−ＳＳ４Ａ、ニッパ社製）上にアプリケータを用いて塗布し、その上からＰＥＴフィルム（ルミラーＳ１０、東レ社製、算術平均表面粗さＲａ＝０．２８μｍ）を被せて、熱風オーブンによって８５℃で６分間加熱し、樹脂組成物（２）を硬化させた。硬化後、ＰＥＴフィルムを剥離し、さらに、２００℃で３分間加熱乾燥を行い、厚さ２００μｍ、見掛け密度０．６３ｇ／ｃｍ３、ＰＥＴフィルムを剥離した側の表面の算術平均表面粗さＲａ＝３．０３μｍのシリコーン発泡シート（２）を得た。
得られたシリコーン発泡シート（２）についての各種測定結果、評価結果を表１に示した。
【０１１７】
〔実施例３〕
ビニル基含有量０．２８質量％のジメチルポリシロキサン：８３．４５質量部、ケイ素原子結合水素原子含有量０．７質量％のメチルハイドロジェンポリシロキサン：６．４０質量部（上記ジメチルポリシロキサン中のビニル基１モルに対して、本メチルハイドロジェンポリシロキサン中のケイ素原子結合水素原子が５モルとなる量）、スメクタイトクレー（水系添加剤、有機ポリマー複合精製ベントナイト、（株）ホージュン製）：０．５７質量部、イオン交換水：６６．１１質量部、ヘキサメチルジシラザンで表面処理したＢＥＴ比表面積２２５ｍ２／ｇのフュームドシリカ：６．５０質量部、ベンガラ（商品名：バイフェロクス、バイエル社製）：２．４０質量部、ノニオン系界面活性剤（ソルビタン脂肪酸エステル、商品名：レオドールＳＰ−Ｏ１０Ｖ、花王社製ＨＬＢ４．３）：０．９８質量部、ノニオン系界面活性剤（ソルビタン脂肪酸エステル、商品名：レオドールＳＰ−Ｏ３０Ｖ、花王社製ＨＬＢ１．８）：０．０４５質量部、１−エチニル−１−シクロヘキサノール：０．０２質量部および白金の１，３−ジビニルテトラメチルジシロキサン錯体の１，３−ジビニルテトラメチルジシロキサン溶液（白金金属含有量約４０００ｐｐｍ）：０．２２質量部を、あわとり錬太郎（シンキー社製）で１５分間乳化し、次いで、乳化液を室温で５分間減圧乾燥して脱泡を行い、樹脂組成物（３）を得た。
この樹脂組成物（３）をフロロシリコーン処理ＰＥＴフィルム（ニッパシートＰＥＴ３８ｘ１−ＳＳ４Ａ、ニッパ社製）上にアプリケータを用いて塗布し、その上からＰＥＴフィルム（ルミラーＱＶ１５、東レ社製、算術平均表面粗さＲａ＝２．４４μｍ）を被せて、熱風オーブンによって８５℃で６分間加熱し、樹脂組成物（３）を硬化させた。硬化後、ＰＥＴフィルムを剥離し、さらに、２００℃で３分間加熱乾燥を行い、厚さ２００μｍ、見掛け密度０．６５ｇ／ｃｍ３、ＰＥＴフィルムを剥離した側の表面の算術平均表面粗さＲａ＝４．９０μｍのシリコーン発泡シート（３）を得た。
得られたシリコーン発泡シート（３）についての各種測定結果、評価結果を表１に示した。
【０１１８】
〔実施例４〕
ビニル基含有量０．２８質量％のジメチルポリシロキサン：８３．４５質量部、ケイ素原子結合水素原子含有量０．７質量％のメチルハイドロジェンポリシロキサン：６．４０質量部（上記ジメチルポリシロキサン中のビニル基１モルに対して、本メチルハイドロジェンポリシロキサン中のケイ素原子結合水素原子が５モルとなる量）、スメクタイトクレー（水系添加剤、有機ポリマー複合精製ベントナイト、（株）ホージュン製）：０．８５質量部、イオン交換水：９９．１６質量部、ヘキサメチルジシラザンで表面処理したＢＥＴ比表面積２２５ｍ２／ｇのフュームドシリカ：６．５０質量部、ベンガラ（商品名：バイフェロクス、バイエル社製）：２．４０質量部、ノニオン系界面活性剤（ソルビタン脂肪酸エステル、商品名：レオドールＳＰ−Ｏ１０Ｖ、花王社製ＨＬＢ４．３）：０．９８質量部、ノニオン系界面活性剤（ソルビタン脂肪酸エステル、商品名：レオドールＳＰ−Ｏ３０Ｖ、花王社製ＨＬＢ１．８）：０．０４５質量部、１−エチニル−１−シクロヘキサノール：０．０２質量部および白金の１，３−ジビニルテトラメチルジシロキサン錯体の１，３−ジビニルテトラメチルジシロキサン溶液（白金金属含有量約４０００ｐｐｍ）：０．２２質量部を、あわとり錬太郎（シンキー社製）で１５分間乳化し、次いで、乳化液を室温で５分間減圧乾燥して脱泡を行い、樹脂組成物（４）を得た。
この樹脂組成物（４）をフロロシリコーン処理ＰＥＴフィルム（ニッパシートＰＥＴ３８ｘ１−ＳＳ４Ａ、ニッパ社製）上にアプリケータを用いて塗布し、その上からＰＥＴフィルム（ルミラーＱＶ１５、東レ社製、算術平均表面粗さＲａ＝２．４４μｍ）を被せて、熱風オーブンによって８５℃で６分間加熱し、樹脂組成物（４）を硬化させた。硬化後、ＰＥＴフィルムを剥離し、さらに、２００℃で３分間加熱乾燥を行い、厚さ２００μｍ、見掛け密度０．４８ｇ／ｃｍ３、ＰＥＴフィルムを剥離した側の表面の算術平均表面粗さＲａ＝３．４６μｍのシリコーン発泡シート（４）を得た。
得られたシリコーン発泡シート（４）についての各種測定結果、評価結果を表１に示した。
【０１１９】
〔比較例１〕
シリコーン（ＳＥ１７００、東レ・ダウコーニング社製）主剤１００質量部、触媒１０質量部、酢酸エチル５２．８質量部を混合して１０分撹拌した。この液をフロロシリコーン処理ＰＥＴフィルム（ニッパシートＰＥＴ３８ｘ１−ＳＳ４Ａ、ニッパ社製）上にアプリケータを用いて塗布し、その上からＰＥＴフィルム（ルミラーＳ１０、東レ社製、算術平均表面粗さＲａ＝０．２８μｍ）を被せて、熱風オーブンによって８５℃で６分間加熱し、シリコーンを硬化させた。硬化後、ＰＥＴフィルムを剥離し、さらに、１８０℃で５分間加熱し、厚さ２００μｍ、見掛け密度１．１４ｇ／ｃｍ３、ＰＥＴフィルムを剥離した側の表面の算術平均表面粗さＲａ＝０．４６μｍのシリコーンシート（Ｃ１）を得た。
得られたシリコーンシート（Ｃ１）についての各種測定結果、評価結果を表１に示した。
【０１２０】
【表１】
2018177878.tif 000002
【産業上の利用可能性】
【０１２１】
本発明の吸着仮固定シートは、各種分野における仮固定材として利用可能である。